ПОТОЧНЫЕ СПОСОБЫ ПОЛУЧЕНИЯ КЛЕЕВЫХ КОМПОЗИЦИЙ НА ОСНОВЕ ПОЛИОЛЕФИНА И ПЛЕНОК НА ОСНОВЕ КЛЕЕВЫХ КОМПОЗИЦИЙ

1. Способ получения клеевой композиции, включающий
взаимодействие олефинового мономера с каталитической системой в пределах зоны полимеризации с получением полимера на основе олефина условиях полимеризации, достаточных для получения полимера на основе олефина, каталитической системой, содержащей металлический компонент, обычно представленный формулой
x
MR;
3
6
где М представляет собой переходной металл, R представляет собой галоген, алкокси или гидрокарбоксильную группу, а х представляет собой валентность переходного металла; где каталитическая система дополнительно содержит внутренний донор (ID) включающий C-C циклический простой эфир; и
отбор полимера на основе олефина из зоны полимеризации; и
смешивание в расплаве полимера на основе олефина с функционализированным полиолефином с получением клеевой композиции на основе полиолефина,
где способ представляет собой поточный технологический процесс.
2. Способ по п.1,отличающийся тем, что полимер на основе олефина взаимодействует с функционализированным полиолефином до гранулирования.
3. Способ по п.1 дополнительно включающий смешивание в расплаве полимера на основе олефина и функционализированного полиолефина в присутствии присадки, способствующей адгезии.
4. Способ по п.1, отличающийся тем, что переходной металл выбирается из титана, хрома и ванадия.
4
4
2
5
3
3
7
2
2
6
13
2
2
2
5
2
2
12
25
3
5. Способ по п.1, отличающийся тем, что металлический компонент выбирается из TiCl, TiBr, Ti(OCH)Cl, Ti(OCH)Cl, Ti(OCH)Cl, Ti(OCH)Br и Ti(OCH)Cl, где каталитическая система дополнительно содержит алюминийорганическое соединение, выбранное из триметилалюминия (TMA), триэтилалюминия (TEAl) и триизобутилалюминия (TiBAl), и где каталитическая система дополнительно содержит носитель, включающий галогенид магния.
6. Способ по п.1, отличающийся тем, что циклические простые эфиры выбираются из тетрагидрофурана, диоксана, метилтетрагидрофурана и их смесей.
7. Способ по п.1, отличающийся тем, что каталитическая система обладает молярным соотношением Mg:Ti больше, чем 5:1.
8. Способ по п.1, отличающийся тем, что каталитическая система обладает молярным соотношением Mg:ID меньше, чем 3:1.
3
3
2
9. Способ по п.1, отличающийся тем, что полимер на основе олефина содержит этиленовый/бутеновый линейный сополимер низкой плотности и имеет: плотность (определенную в соответствии с ASTM D-792), составляющую от 0,86 г/см до 0,94 г/см; и индекс текучести расплава (MI) (определенный в соответствии с ASTM D-1238), составляющий от 0,1 дг/мин до 15 дг/мин.
10. Способ по п.1, отличающийся тем, что функционализированный полиолефин содержит функциональный мономер, выбранный из карбоновых кислот и производных карбоновых кислот, и кислоты и производных ангидрида кислоты.
11. Способ по п.1, отличающийся тем, что клеевая композиция на основе полиолефина содержит функционализированный полиолефин в пределах от 0,5 мас.% до 30 мас.% в расчете на общую массу клеевой композиции на основе полиолефина.
12. Клеевая композиция, содержащая
клеевую композицию на основе полиолефина, полученную за один цикл нагрева и содержащую:
этиленовый/бутеновый сополимер на основе олефина, полученный с помощью каталитической системы, включающей металлический компонент, обычно представленный формулой
x
MR;
3
6
2
где М представляет собой переходной металл, R представляет собой галоген, алкокси или гидрокарбоксильную группу, а х представляет собой валентность переходного металла; где каталитическая система дополнительно содержит внутренний донор (ID) включающий C-C циклический простой эфир, нанесенный на MgCl, и функционализированный полиолефин.
13. Клеевая композиция по п.12, демонстрирующая низкое количество гелей, по сравнению с идентичными композициями, полученными с помощью традиционного технологического процесса.
14. Многослойная пленка, содержащая
несколько слоев смолы; и
одну или несколько клеевых прослоек, по меньшей мере, между двумя слоями смолы, где клеевые прослойки выполнены из клеевой композиции по п.12.